(57)【要約】【課題】  オーム金属接触部を有する接着性有機発光装置を提供する。【解決手段】  オーム金属接触部を有する接着性有機発光装置は、上部表面に第１表面及び第２表面を有する導電性基板と、発光スタック層と、前記導電性基板の第１表面上に形成されたオーム金属膨出部と、前記発光スタック層上に形成された反射層と、前記オーム金属膨出部及び前記導電性基板の前記第２表面上に形成された第１反応層と、前記反射層上に形成された第２反応層と、接着性有機材料とを有する。反応層は、接着性有機材料で第２反応層に結合された第１反応層及びオーム金属膨出部でオーム接触部を形成するように、接着性有機材料を打抜き得る。【選択図】  図１
2005203788.tif 000002
【特許請求の範囲】
【請求項１】
第１半導体スタック層；
前記第１半導体スタック層上に形成されたオーム金属接触領域；
該オーム金属接触領域上に形成された第１反応層；
該第１反応層上に形成された接着性有機材料；
該接着性有機材料上に形成された第２反応層であって、前記第１反応層は、前記第２反応層でオーム接触部を形成するように、前記オーム金属接触領域で、前記接着性有機材料を介して打抜き得る、第２反応層；及び
該第２反応層上に形成された第２半導体スタック層；
を備えることを特徴とするオーム金属接触部を有する接着性有機発光装置。
【請求項２】
前記第１半導体スタック層は、導電性基板であることを特徴とする請求項１に記載のオーム金属接触部を有する接着性有機発光装置。
【請求項３】
前記第２半導体スタック層は：
第１導電性半導体スタック層；
該第１導電性半導体スタック層上に形成された発光層；及び
該発光層上に形成された第２導電性半導体スタック層；
を備えることを特徴とする請求項１に記載のオーム金属接触部を有する接着性有機発光装置。
【請求項４】
前記第２半導体スタック層は、導電性基板であることを特徴とする請求項１に記載のオーム金属接触部を有する接着性有機発光装置。
【請求項５】
前記第１半導体スタック層は：
第１導電性半導体スタック層；
該第１導電性半導体スタック層上に形成された発光層；及び
該発光層上に形成された第２導電性半導体スタック層；
を備えることを特徴とする請求項１に記載のオーム金属接触部を有する接着性有機発光装置。
【請求項６】
前記第２反応層と前記第２半導体スタック層との間にさらに反射層を備えることを特徴とする請求項１に記載のオーム金属接触部を有する接着性有機発光装置。
【請求項７】
前記オーム金属接触領域は、１つ以上の金属膨出部で形成されることを特徴とする請求項１に記載のオーム金属接触部を有する接着性有機発光装置。
【請求項８】
前記オーム金属接触領域は、金属凹凸表面で形成されることを特徴とする請求項１に記載のオーム金属接触部を有する接着性有機発光装置。
【請求項９】
第１半導体スタック層と前記オーム金属接触領域との間にオーム接触部が形成されることを特徴とする請求項１に記載のオーム金属接触部を有する接着性有機発光装置。
【請求項１０】
前記第２反応層と前記第２半導体スタック層との間にオーム接触部が形成されることを特徴とする請求項１に記載のオーム金属接触部を有する接着性有機発光装置。
【請求項１１】
上部表面に第１領域と第２領域とを有する導電性基板；
該導電性基板の前記第１領域上に形成されたオーム金属膨出部；
前記第２領域及び前記オーム金属膨出部上に形成された第１反応層；
該第１反応層上に形成された接着性有機材料；
該接着性有機材料上に形成された第２反応層であって、前記第１反応層の一部又は全部は、前記第２反応層でオーム接触部を形成するように、前記オーム金属膨出部で、前記接着性有機材料を打抜き得る、第２反応層；並びに
該第２反応層上に形成された発光スタック層；
を備えることを特徴とするオーム金属接触部を有する接着性有機発光装置。
【請求項１２】
前記第２反応層と前記発光スタック層との間に反射層をさらに備えることを特徴とする請求項１１に記載のオーム金属接触部を有する接着性有機発光装置。
【請求項１３】
前記反射層は、Ｉｎ、Ｓｎ、Ａｌ、Ａｕ、Ｐｔ、Ｚｎ、Ｇｅ、Ａｇ、Ｔｉ、Ｐｂ、Ｐｄ、Ｃｕ、ＡｕＢｅ、ＡｕＧｅ、Ｎｉ、Ｃｒ、ＰｂＳｎ、ＡｕＺｎ及びインジウムスズ酸化物からなる群から選択された材料を有することを特徴とする請求項１２に記載のオーム金属接触部を有する接着性有機発光装置
【請求項１４】
前記導電性基板は、ＧａＰ、ＧａＡｓＰ、ＡｌＧａＡｓ、Ｓｉ、Ｇｅ及びＳｉＣからなる群から選択された材料を有することを特徴とする請求項１１に記載のオーム金属接触部を有する接着性有機発光装置。
【請求項１５】
前記の金属膨出部は、Ｉｎ、Ｓｎ、Ａｌ、Ａｕ、Ｐｔ、Ｚｎ、Ｇｅ、Ａｇ、Ｔｉ、Ｐｂ、Ｐｄ、Ｃｕ、ＡｕＢｅ、ＡｕＧｅ、ＡｕＧｅ、Ｎｉ、ＰｂＳｎ及びＡｕＺｎからなる群から選択された材料を有することを特徴とする請求項１１に記載のオーム金属接触部を有する接着性有機発光装置。
【請求項１６】
前記接着性有機材料は、ＰＩ、ＢＣＢ及びＰＦＣＢからなる群から選択された材料を有することを特徴とする請求項１１に記載のオーム金属接触部を有する接着性有機発光装置。
【請求項１７】
前記第１反応層は、Ｔｉ及びＣｒからなる群から選択された材料を有することを特徴とする請求項１１に記載のオーム金属接触部を有する接着性有機発光装置。
【請求項１８】
前記第２反応層は、Ｔｉ及びＣｒからなる群から選択された材料を有することを特徴とする請求項１１に記載のオーム金属接触部を有する接着性有機発光装置。
【請求項１９】
前記発光スタック層は、ＡｌＧａＩｎＰ、ＧａＮ、ＩｎＧａＮ及びＡｌＩｎＧａＮからなる群から選択された材料を有することを特徴とする請求項１１に記載のオーム金属接触部を有する接着性有機発光装置
【請求項２０】
前記導電性基板の第１表面と前記オーム金属膨出部との間にオーム接触部が形成されることを特徴とする請求項１１に記載のオーム金属接触部を有する接着性有機発光装置。
【請求項２１】
前記第２反応層と前記発光スタック層との間にオーム接触部が形成されることを特徴とする請求項１１に記載のオーム金属接触部を有する接着性有機発光装置。
【請求項２２】
前記発光スタック層は：
透明導電層；
該透明導電層上に形成された第１接触層；
該第１接触層上に形成された第１被覆層；
該第１被覆層上に形成された発光層；
該発光層上に形成された第２被覆層；及び
該第２被覆層上に形成された第２接触層；
を備えることを特徴とする請求項１１に記載のオーム金属接触部を有する接着性有機発光装置。
【請求項２３】
上部表面に第１領域及び第２領域を有する発光スタック層；
前記発光スタック層の前記第１領域上に形成されたオーム金属膨出部；
前記第２領域及び前記オーム金属膨出部上に形成された第２反応層；
該第２反応層上に形成された接着性有機材料；
該接着性有機材料上に形成された第１反応層であって、前記第２反応層の一部又は全部は、前記第１反応層でオーム接触部を形成するように、前記オーム金属膨出部で、前記接着性有機材料を打抜き得る、第１反応層；
該第１反応層上に形成された導電性基板；
を備えることを特徴とするオーム金属接触部を有する接着性有機発光装置。
【請求項２４】
前記オーム金属膨出部と前記発光スタック層との間にさらに反射層を備えることを特徴とする請求項２３に記載のオーム金属接触部を有する接着性有機発光装置。
【請求項２５】
前記反射層は、Ｉｎ、Ｓｎ、Ａｌ、Ａｕ、Ｐｔ、Ｚｎ、Ｇｅ、Ａｇ、Ｔｉ、Ｐｂ、Ｐｄ、Ｃｕ、ＡｕＢｅ、ＡｕＧｅ、Ｎｉ、Ｃｒ、ＰｂＳｎ、ＡｕＺｎ及びインジウムスズ酸化物からなる群から選択された材料を有することを特徴とする請求項２４に記載のオーム金属接触部を有する接着性有機発光装置
【請求項２６】
前記導電性基板は、ＧａＰ、ＧａＡｓＰ、ＡｌＧａＡｓ、Ｓｉ、Ｇｅ及びＳｉＣからなる群から選択された材料を有することを特徴とする請求項２３に記載のオーム金属接触部を有する接着性有機発光装置。
【請求項２７】
前記の金属膨出部は、Ｉｎ、Ｓｎ、Ａｌ、Ａｕ、Ｐｔ、Ｚｎ、Ｇｅ、Ａｇ、Ｔｉ、Ｐｂ、Ｐｄ、Ｃｕ、ＡｕＢｅ、ＡｕＧｅ、Ｎｉ，ＰｂＳｎ及びＡｕＺｎからなる群から選択された材料を有することを特徴とする請求項２３に記載のオーム金属接触部を有する接着性有機発光装置。
【請求項２８】
前記接着性有機材料は、ＰＩ、ＢＣＢ及びＰＦＣＢからなる群から選択された材料を有することを特徴とする請求項２３に記載のオーム金属接触部を有する接着性有機発光装置。
【請求項２９】
前記第１反応層は、Ｔｉ及びＣｒからなる群から選択された材料を有することを特徴とする請求項２３に記載のオーム金属接触部を有する接着性有機発光装置。
【請求項３０】
前記第２反応層は、Ｔｉ及びＣｒからなる群から選択された材料を有することを特徴とする請求項２３に記載のオーム金属接触部を有する接着性有機発光装置。
【請求項３１】
前記発光スタック層は、ＡｌＧａＩｎＰ、ＧａＮ、ＩｎＧａＮ及びＡｌＩｎＧａＮからなる群から選択された材料を有することを特徴とする請求項２３に記載のオーム金属接触部を有する接着性有機発光装置。
【請求項３２】
前記発光スタック層の上部表面の前記第１領域と前記オーム金属膨出部との間にオーム接触部が形成されることを特徴とする請求項２３に記載のオーム金属接触部を有する接着性有機発光装置。
【請求項３３】
前記第１反応層と前記発光スタック層との間にオーム接触部が形成されることを特徴とする請求項２３に記載のオーム金属接触部を有する接着性有機発光装置。
【請求項３４】
前記発光スタック層は：
透明導電層；
該透明導電層上に形成された第１接触層；
該第１接触層上に形成された第１被覆層；
該第１被覆層上に形成された発光層；及び
該発光層上に形成された第２被覆層；
を備えることを特徴とする請求項２３に記載のオーム金属接触部を有する接着性有機発光装置。
【請求項３５】
導電性基板；
該導電性基板上に形成され凹凸表面を有するオーム金属層；
該オーム金属層の前記凹凸表面上に形成された第１反応層；
該第１反応層上に形成された接着性有機材料；
該接着性有機材料上に形成された第２反応層であって、前記第１反応層の一部又は全部は、前記第２反応層でオーム接触部を形成するように、前記凹凸表面の凸部分で、前記接着性有機材料を打抜き得る、第２反応層；及び
該第２反応層上に形成された発光スタック層；
を備えることを特徴とするオーム金属接触部を有する接着性有機発光装置。
【請求項３６】
前記オーム金属層は、Ｉｎ、Ｓｎ、Ａｌ、Ａｕ、Ｐｔ、Ｚｎ、Ｇｅ、Ａｇ、Ｔｉ、Ｐｂ、Ｐｄ、Ｃｕ、ＡｕＢｅ、ＡｕＧｅ、Ｎｉ、ＰｂＳｎ及びＡｕＺｎからなる群から選択された材料を有することを特徴とする請求項３５に記載のオーム金属接触部を有する接着性有機発光装置。
【請求項３７】
発光スタック層；
該発光スタック層上に形成され、凹凸表面を有するオーム金属層；
該オーム金属層の前記凹凸表面上に形成された第２反応層；
該第２反応層上に形成された接着性有機材料；
該接着性有機材料上に形成された第１反応層でって、前記第２反応層の一部又は全部は、前記第２反応層でオーム接触部を形成するように、前記凹凸表面の凸部分で、前記接着性有機材料を打抜き得る、第１反応層；及び
該第１表面上に形成された導電性基板；
を備えることを特徴とするオーム金属接触部を有する接着性有機発光装置。
【請求項３８】
前記オーム金属層は、Ｉｎ、Ｓｎ、Ａｌ、Ａｕ、Ｐｔ、Ｚｎ、Ｇｅ、Ａｇ、Ｔｉ、Ｐｂ、Ｐｄ、Ｃｕ、ＡｕＢｅ、ＡｕＧｅ、Ｎｉ、ＰｂＳｎ及びＡｕＺｎからなる群から選択された材料を有することを特徴とする請求項３７に記載のオーム金属接触部を有する接着性有機発光装置。
【請求項３９】
上部表面に第１領域と第２領域とを有する金属基板；
該金属基板の前記第１領域上に形成されたオーム金属膨出部；
該オーム金属膨出部上に形成された第１反応層；
該第１反応層上に形成された接着性有機材料；
該接着性有機材料上に形成された第２反応層であって、前記第１反応層の一部又は全部は、前記第２反応層でオーム接触部を形成するように、前記オーム金属膨出部で、前記接着性有機材料を打抜き得る、第２反応層；及び
該第２反応層上に形成された発光スタック層；
を備えることを特徴とするオーム金属接触部を有する接着性有機発光装置。
【請求項４０】
前記金属基板は、Ｃｕ、Ａｌ、Ｍｏ及びＭＭＣキャリアからなる群から選択された材料を有することを特徴とする請求項３９に記載のオーム金属接触部を有する接着性有機発光装置。
【請求項４１】
上部表面に第１領域と第２領域とを有する発光スタック層；
該発光スタック層の前記第１領域上に形成されたオーム金属膨出部；
該オーム金属膨出部上に形成された第２反応層；
該第２反応層上に形成された接着性有機材料；
該接着性有機材料上に形成された第１反応層であって、前記第２反応層は、前記第１反応層でオーム接触部を形成するように、前記オーム金属膨出部で、前記接着性有機材料を打抜き得る、第１反応層；及び
該第１反応層上に形成された金属基板；
を備えることを特徴とするオーム金属接触部を有する接着性有機発光装置。
【請求項４２】
前記金属基板は、Ｃｕ、Ａｌ、Ｍｏ及びＭＭＣキャリアからなる群から選択された材料を有することを特徴とする請求項４１に記載のオーム金属接触部を有する接着性有機発光装置。
【発明の詳細な説明】
【技術分野】
【０００１】
本発明は、発光ダイオードに係り、特に、オーム金属接触部を有する接着性有機発光装置に関する。
【背景技術】
【０００２】
発光ダイオードの応用例は多岐に渡り、光学ディスプレイ装置、信号機、データ保存装置、通信装置、証明装置及び医療器具などがある。発光ダイオードの輝度を増加させることは重要であるとともに、発光ダイオードのコストを軽減させるようにその製造工程を単純化することも重要である。
【０００３】
発光ダイオード及びこれに関連する製造方法は、特許文献１に開示されている。この文献では、剥離を防止するためその上部及び下部表面に第１反応層と第２反応層とを有する接着層により、発光ダイオードスタック層が透明基板に結合されており、透明基板に向かって放射された光が吸収されるのを阻止するとともに発光ダイオードの輝度を向上させている。しかしながら、先行技術における方法は、２つの電極が同一の側面に配置されたダイオードに使用するのに適している一方で、透明接着層の非導電性に起因して、発光ダイオードの上部及び下部表面にそれぞれ配置された電極を有する発光ダイオードに使用するのは適していない。加えて、このダイオードスタック層の一部は、同一の側面に２つの電極を製造するように、エッチング処理により除去される必要がある。このように行うと、材料が浪費されるばかりでなく、製造工程が複雑となってしまう。
【特許文献１】台湾国特許第５４４９５８号
【発明の開示】
【発明が解決しようとする課題】
【０００４】
従って、本発明は、電流を伝導させるように、導電性基板と発光スタック層とを有機接着層とともに結合させ、且つ、オーム金属膨出部（ｂｕｌｇｅ）で、発光スタック層と導電性基板との間でオーム接触部を形成する、発光ダイオードを提供するとともに、発光ダイオードの製造工程を単純化しその製造コストを軽減することを目的とする。
【課題を解決するための手段】
【０００５】
簡単に述べると、本発明は、オーム金属接触部を有する接着性有機発光装置を開示する。この接着性有機発光装置は、導電性基板と、上部表面に第１領域と第２領域とを有する発光スタック層と、導電性基板の第１領域上に形成されたオーム金属膨出部と、発光スタック層上に形成された反射層と、オーム金属膨出部及び導電性基板の第２表面上に形成された第１反応層と、反応層上に形成された第２反応層と、第１反応層及び第２反応層を共に結合する接着性有機材料とを備える。第１反応層の一部又は全部は、第２反応層でオーム接触部を形成するように、オーム金属膨出部で、接着性有機材料を打抜き得る。接着性有機材料は、第１反応層及び第２反応層の接着力を増加させる。
【０００６】
本発明によると、導電性基板は、ＧａＰ、ＧａＡｓＰ、ＡｌＧａＡｓ、Ｓｉ、Ｇｅ及びＳｉＣ並びにその他の置換可能材料からなる群から選択された少なくとも１つの材料を有する。上記の接着性有機材料は、ＰＩ、ＢＣＢ及びＰＦＣＢ並びにその他の置換可能材料からなる群から選択された少なくとも１つの材料を有する。オーム金属膨出部は、Ｉｎ、Ｓｎ、Ａｌ、Ａｕ、Ｐｔ、Ｚｎ、Ｇｅ、Ａｇ、Ｔｉ、Ｐｂ、Ｐｄ、Ｃｕ、ＡｕＢｅ、ＡｕＧｅ、Ｎｉ、ＰｂＳｎ及びＡｕＺｎ並びにその他の置換可能材料からなる群から選択された少なくとも１つの材料を有する。反射層は、Ｉｎ、Ｓｎ、Ａｌ、Ａｕ、Ｐｔ、Ｚｎ、Ｇｅ、Ａｇ、Ｔｉ、Ｐｂ、Ｐｄ、Ｃｕ、ＡｕＢｅ、ＡｕＧｅ、Ｎｉ、Ｃｒ、ＰｂＳｎ、ＡｕＺｎ及びインジウムスズ酸化物並びにその他の置換可能材料からなる群から選択された少なくとも１つの材料を有する。第１反応層は、Ｔｉ及びＣｒ並びにその他の置換可能材料からなる群から選択された少なくとも１つの材料を有する。第２反応層は、Ｔｉ及びＣｒ並びにその他の置換可能材料からなる群から選択された少なくとも１つの材料を有する。発光層は、ＡｌＧａＩｎＰ、ＧａＮ、ＩｎＧａＮ及びＡｌＩｎＧａＮ並びにその他の置換可能材料からなる群から選択された少なくとも１つの材料を有する。
【０００７】
本発明の上記又はその他の目的は、種々の図面で示した好適実施例に関する以下の詳細な記載を読むことにより、当業者に疑いなく明らかになるであろう。
【発明の効果】
【０００８】
発光ダイオードの製造工程を単純化しその製造コストを軽減する。
【発明を実施するための最良の形態】
【０００９】
図１は、接着性有機発光装置１を示す。接着性有機発光装置１は、第１電極２０と、第１電極２０上に形成され上部表面に第１領域と第２領域とを有する導電性基板１０と、導電性基板１０の第１領域上に形成されたオーム金属膨出部１２１と、導電性基板１０の第２領域及びオーム金属膨出部１２１上形成された第１反応層１１０と、第１反応層１１０上に形成された接着性有機材料１２２とを有し、第１反応層１１０の一部又は全部は、第２反応層１１１でオーム金属接触部を形成するように、オーム金属膨出部１２１で接着性有機材料１２２を打抜き得る。接着性有機発光装置１は、さらに、第２反応層１１１上に形成された反射層１３と、反射層１３上に形成された透明導電層１４と、透明導電層１４上に形成された第１接触層１５と、第１接触層１５上に形成された第１被覆層１６と、第１被覆層１６上に形成された発光層１７と、発光層１７上に形成された第２被覆層１８と、第２被覆層１８上に形成された第２接触層１９と、第２接触層１９上に形成された第２電極２１とを有する。第１反応層１１０及び第２反応層１１１は、接着性有機材料１２２で接着力を増加する。オーム金属膨出部１２１は、さらに、反射層１３と第２反応層１１１との間に形成されてもよい。オーム金属膨出部１２１の一部又は全部は、第２反応層１１１でオーム金属接触部を形成するように、第１反応層１１０を打抜いてもよい。反射層１３は、輝度を簡単に増加させる目的で除去されてもよい。
【００１０】
図２は、接着性有機発光装置２を示す。接着性有機発光装置２は、第１電極２２０と、第１電極２２０上に形成された導電性基板２１０と、導電性基板２１０上に形成されたオーム金属層２１１１とを有する。オーム金属層２１１１は、凹凸表面を有し、オーム金属層２１１１の形成中又は形成後にエッチングウェイティング工程（ｅｔｃｈｉｎｇ  ｗａｉｔｉｎｇ  ｐｒｏｃｅｓｓ）で形成されてもよい。接着性有機発光装置２は、さらに、オーム金属層２１１１の凹凸表面上に形成された第１反応層２１２０と、第１反応層２１２０上に形成された接着性有機材料２１１２と、接着性有機材料２１１２上に形成された第２反応層２１２１とを有し、第１反応層２１２０の一部又は全部は、第２反応層２１２１でオーム接触部を形成するように、オーム金属層２１１１の凹凸表面の凸部分で、接着性有機材料２１１２を打抜き得る。加えて、接着性有機発光装置２は、第２反応層２１２１上に形成された反射層２１２と、反射層２１２上に形成された透明導電層２１３と、透明導電層２１３上に形成された第１接触層２１４と、第１接触層２１４上に形成された第１被覆層２１５と、第１被覆層２１５上に形成された発光層２１６と、発光層２１６上に形成された第２被覆層２１７と、第２被覆層２１７上に形成された第２接触層２１８と、第２接触層２１８上に形成された第２電極２２１とを有する。接着性有機材料２１１２は、反射層２１２の一部に結合し、オーム金属層２１１１は、反射層２１２の他の部位にオーム接触部を形成する。第１反応層２１２０及び第２反応層２１２１は、接着性有機材料２１１２で接着力を増加する。オーム金属層２１１１は、反射層２１２と第２反応層２１２１との間に形成されてもよい。反射層２１２は、輝度を簡単に増加させる目的で、除去されてもよい。
【００１１】
図３は、接着性有機発光装置３を示す。接着性有機発光装置３は、接着性有機発光装置３を示す。接着性有機発光装置３は、上部表面に第１領域及び第２領域を有する金属基板３１０と、金属基板３１０の第１領域上に形成されたオーム金属膨出部３１２１と、金属基板３１０の第２表面及びオーム金属膨出部３１２１上に形成された第１反応層３１１０と、第１反応層３１１０上に形成された接着性有機材料３１２２と、接着性有機材料３１２２上に形成された第２反応層３１１１とを有し、第１反応層３１１０の一部又は全部は、第２反応層３１１１でオーム接触部を形成するように、オーム金属膨出部３１２１で接着性有機材料３１２２を打抜き得る。接着性有機発光装置３は、さらに、第２反応層３１１１上に形成された反射層３１２と、反射層３１２上に形成された透明導電層３１３と、透明導電層３１３上に形成された第１接触層３１４と、第１接触層３１４上に形成された第１被覆層３１５と、第１被覆層３１５上に形成された発光層３１６と、発光層３１６上に形成された第２被覆層３１７と、第２被覆層３１７上に形成された第２接触層３１８と、第２接触層３１８上に形成された電極３１９とを有する。第１反応層３１１０及び第２反応層３１１１は、接着性有機材料３１２２で接着力を増加する。オーム金属膨出部３１２１は、反射層３１２と第２反応層３１１１との間にさらに形成されてもよい。オーム金属膨出部３１２１の一部又は全部は、第２反応層３１１１でオーム接触部を形成するように、第１反応層３１１０を打抜いてもよい。反射層３１２は、輝度を簡単に増加する目的で除去されてもよい。
【００１２】
上述のように、導電性基板は、ＧａＰ、ＧａＡｓＰ、ＡｌＧａＡｓ、Ｓｉ、Ｇｅ及びＳｉＣ並びにその他の置換可能材料からなる群から選択された少なくとも１つの材料を有する。金属基板は、Ｃｕ、Ａｌ、Ｍｏ及びＭＭＣ（金属マトリックス複合体）キャリア並びにその他の置換可能材料からなる群から選択された少なくとも１つの材料を有する。このＭＭＣキャリアは、調節可能な熱伝導係数又は熱膨張係数を提供するように、適切な金属で射出されたホールを有するキャリアである。上記の接着性有機材料は、ＰＩ、ＢＣＢ及びＰＦＣＢ並びにその他の置換可能材料からなる群から選択された少なくとも１つの材料を有する。オーム金属膨出部は、Ｉｎ、Ｓｎ、Ａｌ、Ａｕ、Ｐｔ、Ｚｎ、Ｇｅ、Ａｇ、Ｔｉ、Ｐｂ、Ｐｄ、Ｃｕ、ＡｕＢｅ、ＡｕＧｅ、Ｎｉ、ＰｂＳｎ及びＡｕＺｎ並びにその他の置換可能材料からなる群から選択された少なくとも１つの材料を有する。反射層は、Ｉｎ、Ｓｎ、Ａｌ、Ａｕ、Ｐｔ、Ｚｎ、Ｇｅ、Ａｇ、Ｔｉ、Ｐｂ、Ｐｄ、Ｃｕ、ＡｕＢｅ、ＡｕＧｅ、Ｎｉ、Ｃｒ、ＰｂＳｎ、ＡｕＺｎ及びインジウムスズ酸化物並びにその他の置換可能材料からなる群から選択された少なくとも１つの材料を有する。第１反応層は、Ｔｉ及びＣｒ並びにその他の置換可能材料からなる群から選択された少なくとも１つの材料を有する。第２反応層は、Ｔｉ及びＣｒ並びにその他の置換可能材料からなる群から選択された少なくとも１つの材料を有する。透明導電層は、インジウムスズ酸化物、カドミウムスズ酸化物、アンチモンスズ酸化物、酸化亜鉛及び亜鉛スズ酸化物並びにその他の置換可能材料からなる群から選択された少なくとも１つの材料を有する。第１被覆層は、ＡｌＧａＩｎＰ、ＡｌＩｎＰ、ＡｌＮ、ＧａＮ、ＡｌＧａＮ、ＩｎＧａＮ及びＡｌＩｎＧａＮ並びにその他の置換可能材料からなる群から選択された少なくとも１つの材料を有する。発光層は、ＡｌＧａＩｎＰ、ＧａＮ、ＩｎＧａＮ及びＡｌＩｎＧａＮ並びにその他の置換可能材料からなる群から選択された少なくとも１つの材料を有する。第２被覆層は、ＡｌＧａＩｎＰ、ＡｌＩｎＰ、ＡｌＮ、ＧａＮ、ＡｌＧａＮ、ＩｎＧａＮ及びＡｌＩｎＧａＮ並びにその他の置換可能材料からなる群から選択された少なくとも１つの材料を有する。第２接触層は、ＧａＰ、ＧａＡｓ、ＧａＡｓＰ、ＩｎＧａＰ、ＡｌＧａＩｎＰ、ＡｌＧａＡｓ、ＧａＮ、ＩｎＧａＮ及びＡｌＧａＮ並びにその他の置換可能材料からなる群から選択された少なくとも１つの材料を有する。第１接触層は、ＧａＰ、ＧａＡｓ、ＧａＡｓＰ、ＩｎＧａＰ、ＡｌＧａＩｎＰ、ＡｌＧａＡｓ、ＧａＮ、ＩｎＧａＮ及びＡｌＧａＮ並びにその他の置換可能材料からなる群から選択された少なくとも１つの材料を有する。
【００１３】
当業者は、本発明による発光装置の種々の改質及び変法は、本発明の教示を守りつつ可能であることを即座に認識するであろう。従って、上述の開示内容は、添付した特許請求の範囲の境界でのみ限定的に解釈されるべきである。
【図面の簡単な説明】
【００１４】
【図１】本発明による、オーム金属接触部を有する接着性接着層を備えた発光ダイオードに関する概略図である。
【図２】本発明による、オーム金属接触部を有する接着性接着層を備えた発光ダイオードに関する概略図である。
【図３】本発明による、オーム金属接触部を有する接着性接着層を備えた発光ダイオードに関する概略図である。
【符号の説明】
【００１５】
１          接着性有機発光装置
２          接着性有機発光装置
３          接着性有機発光装置
１０        導電性基板
１３        反射層
１４        透明導電層
１５        第１接触層
１６        第１被覆層
１７        発光層
１８        第２被覆層
１９        第２接触層
２０        第１電極
２１        第２電極
１１０      第１反応層
１１１      第２反応層
１２１      オーム金属膨出部
１２２      接着性有機材料
２１０      導電性基板
２２０      第１電極
２１２      反射層
２１３      透明導電層
２１４      第１接触層
２１５      第１被覆層
２１６      発光層
２１７      第２被覆層
２１８      第２接触層
２２１      第２電極
３１０      金属基板
３１２      反射層
３１３      透明導電層
３１４      第１接触層
３１５      第１被覆層
３１６      発光層
３１７      第２被覆層
３１８      第２接触層
３１９      電極
２１１１    オーム金属層
２１２０    第１反応層
２１１２    接着性有機材料
２１２１    第２反応層
３１１０    第１反応層
３１１１    第２反応層
３１２１    オーム金属膨出部
３１２２    接着性有機材料
【図１】
2005203788.tif 000003
【図２】
2005203788.tif 000004
【図３】
2005203788.tif 000005